ПРИМЕНЕНИЕ ГРЕБЕНЧАТОГО ПОЛИМЕРА, СОДЕРЖАЩЕГО ПО МЕНЬШЕЙ МЕРЕ ОДНУ ПРИВИТУЮ ПОЛИАЛКИЛЕНОКСИДНУЮ ГРУППУ, В КАЧЕСТВЕ АГЕНТА, СПОСОБСТВУЮЩЕГО СОВМЕСТИМОСТИ МИНЕРАЛЬНЫХ НАПОЛНИТЕЛЕЙ В ХЛОРИРОВАННЫХ ТЕРМОПЛАСТИЧНЫХ МАТЕРИАЛАХ

1. Применение в качестве агента, способствующего совместимости минерального наполнителя при получении хлорированного термопластичного материала, содержащего по меньшей мере один минеральный наполнитель, по меньшей мере одного полимера, отличающегося тем, что он является гребенчатым полимером, содержащим по меньшей мере одну полиалкиленоксидную группу, привитую по меньшей мере на один анионный мономер с этиленовой ненасыщенностью.
2. Применение по п.1, отличающееся тем, что указанный гребенчатый полимер используют в способе получения хлорированного термопластичного материала в зависимости от способа
(A) в виде сухого порошка, полученного на стадиях
измельчения и/или диспергирования в водной среде минерального наполнителя в присутствии указанного полимера и возможно в присутствии по меньшей мере одного другого агента, способствующего измельчению в водной среде, и/или по меньшей мере одного другого диспергатора,
сушки полученной дисперсии и/или водной суспензии минерального материала при возможном введении указанного полимера и возможной обработки с последующей сортировкой полученного порошка,
(B) и/или в виде сухого порошка, полученного на стадиях
сухого измельчения минерального наполнителя в присутствии указанного полимера и возможно в присутствии по меньшей мере одного другого агента, способствующего сухому измельчению,
возможной обработки и сортировки полученного порошка,
(C) и/или в виде сухого порошка, полученного на стадиях
введения указанного полимера в дисперсию и/или водную суспензию, содержащую минеральный наполнитель,
сушки полученной дисперсии и/или водной суспензии минерального материала при возможном введении указанного полимера и возможной обработки с последующей сортировкой полученного порошка,
(D) и/или в виде сухого порошка, полученного на стадиях
сушки дисперсии и/или волной суспензии, содержащей минеральный наполнитель в присутствии указанного полимера,
возможной обработки и сортировки полученного порошка,
(E) и/или в виде сухого порошка, полученного на стадиях сушки раствора и/или эмульсии, содержащей указанный полимер и по меньшей мере одно другое соединение, которое выбирают из термического стабилизатора и/или УФ-стабилизатора, и/или смазки, и/или модификатора реологии, и/или модификатора ударной прочности, и/или технологической добавки,
(F) и/или в виде сухого порошка, смешанного с хлорированной термопластичной смолой и минеральным наполнителем,
и предпочтительно согласно способу (A), и/или способу (B), и/или способу (C), и/или способу (E).
3. Применение по одному из пп.1 или 2, отличающееся тем, что хлорированную термопластичную смолу выбирают из ПВХ, пост-хлорированного поливинилхлорида (PVCC), хлорированного полиэтилена, сополимеров ПВХ с поливинилацетатом (PVC-PVAC) и их смесей.
4. Применение по п.3, отличающееся тем, что указанный хлорированный термопластичный материал предназначен для производства труб для транспортировки воды, дренажа, ирригации, изготовления оболочки для прокладки кабелей или также для производства внутренних и/или наружных конструкционных материалов, таких как оконные профили, жалюзи, двери, облицовочные плиты, подвесные потолки, или также промышленных блоков.
5. Применение по п.1 или 2, отличающееся тем, что минеральный наполнитель выбирают из природного или синтетического карбоната кальция, доломитов, каолина, талька, гипса, диоксида титана, белого пигмента или также тригидроксида алюминия, слюды, сажи и смесей из более чем одного таких наполнителей, таких как смеси талька с карбонатом кальция, карбоната кальция с каолином, или также смесей карбоната кальция с тригидроксидом алюминия, или также смесей с синтетическими и природными волокнами, или также совместных структур минералов, таких как тальк-карбонат кальция или тальк-диоксид титана, предпочтительно отличающееся тем, что минеральный наполнитель выбирают из природного или синтетического карбоната кальция, талька и смесей этих наполнителей, и более предпочтительно, чтобы минеральный наполнитель был выбран из природного или синтетического карбоната кальция или их смесей, и особенно предпочтительно, чтобы природный карбонат кальция был выбран из мрамора, кальцита, мела или их смесей.
6. Применение по п.1 или 2, отличающееся тем, что в указанном способе использованы
(а) 0,1-99% сухой массы по меньшей мере одной хлорированной термопластичной смолы на общую массу хлорированного термопластичного состава,
(b) 0,1-90% сухой массы по меньшей мере одного минерального наполнителя в расчете на общую массу хлорированного термопластичного состава,
(c) 0,01-5% и предпочтительно 0,1-3% сухой массы гребенчатого полимера, содержащего по меньшей мере один анионный мономер с этиленовой ненасыщенностью, на который привита по меньшей мере одна полиалкиленоксидная группа, в расчете на общую массу минерального наполнителя,
(d) 0-20% и предпочтительно 5-20% сухой массы термического стабилизатора и/или УФ-стабилизатора, и/или смазки, и/или модификатора реологии, и/или модификатора ударной прочности, и/или технологической добавки, в расчете на общую массу хлорированного термопластичного состава,
(e) 0-3% и предпочтительно 0-1% и более предпочтительно 0-0,5% и особенно предпочтительно 0-0,2% сухой массы в расчете на сухую массу минерального наполнителя другого агента, способствующего совместимости, отличного от указанного гребенчатого полимера, причем этот способствующий совместимости агент предпочтительно представляет собой по меньшей мере одну жирную кислоту с 8-20 атомами углерода, и особенно предпочтительно выбран из стеариновой кислоты или ее солей или их смесей, причем предпочтительно, чтобы соль стеариновой кислоты представляла собой кальциевую соль.
7. Применение по п.1 или 2, отличающееся тем, что указанный гребенчатый полимер содержит по меньшей мере один мономер формулы (I)
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150,
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или к группе ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и более предпочтительно углеводородный радикал с 1-4 атомами углерода.
8. Применение по п.1 или 2, отличающееся тем, что указанный гребенчатый полимер содержит
a) по меньшей мере один неионный мономер, который содержит по меньшей мере один мономер формулы (I):
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150, и предпочтительно, чтобы 15 ≤ (m+n+p)q ≤ 120,
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или группы ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и особенно предпочтительно углеводородный радикал с 1-4 атомами углерода,
или смесь нескольких мономеров формулы (I),
с) возможно по меньшей мере один мономер типа акриламида или метакриламида или их производные, такие как N-[3-(диметиламино)пропил]акриламид или N-[3-(диметиламино)пропил]метакриламид и их смеси, или также по меньшей мере один не растворимый в воде мономер, такой как алкилакрилаты или метакрилаты, ненасыщенные сложные эфиры, такие как N-[2-(диметиламино)этил]метакрилат или N-[2-(диметиламино)этил]акрилат, винильные соединения, такие как винилацетат, винилпирролидон, стирол, альфа-метилстирол и их производные, или по меньшей мере один катионный мономер или четвертичную аммониевую соль, такая как [2-(метакрилоилокси)этил]триметиламмоний хлорид или сульфат, [2-(акрилоилокси)этил]триметиламмоний хлорид или сульфат, [3-(акриламидо)пропил]триметиламмоний хлорид или сульфат, диметилдиаллиламмоний хлорид или сульфат, [3-(метакриламидо)пропил]триметиламмоний хлорид или сульфат или также по меньшей мере один фторорганический мономер или кремнийорганический мономер, или смесь нескольких таких мономеров,
d) возможно по меньшей мере один мономер, содержащий по меньшей две этиленовые ненасыщенности,
9. Применение по п.1 или 2, отличающееся тем, что указанный гребенчатый полимер содержит
1
4
а) по меньшей мере один анионный мономер с этиленовой ненасыщенностью и монокарбоксильной группой, которую предпочтительно выбирают из акриловой или метакриловой кислот или также из моноэфиров дикарбоновых кислот, таких как моноэфиры С-С малеиновой или итаконовой кислот, или выбирают из мономеров с этиленовой ненасыщенностью и дикарбоксильной группой и предпочтительно из итаконовой или малеиновой кислот, или также из ангидридов карбоновых кислот, предпочтительно таких как малеиновый ангидрид, или выбирают из мономеров с этиленовой ненасыщенностью и сульфоновой группой, предпочтительно таких как акриламидометилпропансульфоновая кислота, метилаллилсульфонат натрия, винилсульфоновая кислота и стиролсульфоновая кислота, или также выбирают из мономеров с этиленовой ненасыщенностью и фосфорной группой, предпочтительно таких как винилфосфорная кислота, метакрилат-фосфат этиленгликоля, метакрилат-фосфат пропиленгликоля, акрилат-фосфат этиленгликоля, акрилат-фосфат пропиленгликоля и их этоксилаты, или также выбирают из мономеров с этиленовой ненасыщенностью и фосфоновой группой, таких как винилфосфоновая кислота, или из смесей этих мономеров,
b) по меньшей мере один неионный мономер с этиленовой ненасыщенностью формулы (I)
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150, и предпочтительно, чтобы 15 ≤ (m+n+p)q ≤ 120
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или к группе ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и более предпочтительно углеводородный радикал с 1-4 атомами углерода,
или смеси нескольких мономеров формулы (I),
с) возможно по меньшей мере один мономер типа акриламида или метакриламида или их производные, такие как N-[3-(диметиламино)пропил]акриламид или N-[3-(диметиламино)пропил]метакриламид и их смеси, или также по меньшей мере один не растворимый в воде мономер, такой как алкилакрилаты или метакрилаты, ненасыщенные сложные эфиры, такие как N-[2-(диметиламино)этил]метакрилат или N-[2-(диметиламино)этил]акрилат, винильные группы, такие как винилацетат, винилпирролидон, стирол, альфа-метилстирол и их производные, или по меньшей мере один катионный мономер или четвертичную аммониевую соль, такую как [2-(метакрилоилокси)этил]триметиламмоний хлорид или сульфат, [2-(акрилоилокси)этил]триметиламмоний хлорид или сульфат, [3-(акриламидо)пропил]триметиламмоний хлорид или сульфат, диметилдиаллиламмоний хлорид или сульфат, [3-(метакриламидо)пропил]триметиламмоний хлорид или сульфат, или также по меньшей мере один фторорганический мономер, или также по меньшей мере один кремнийорганический мономер, или их смеси,
d) и возможно по меньшей мере один сшивающий мономер, который предпочтительно выбирают из группы, состоящей из диметилакрилата этиленгликоля, триметилолпропантриакрилата, аллилакрилата, аллилмалеатов, метилен-бис-акриламида, метилен-бис-метакриламида, тетрааллилоксиэтана, триаллилциануратов, аллиловых эфиров, полученных из полиолов, таких как пентаэритрит, сорбит, сахароза или их смесей.
10. Применение по п.1 или 2, отличающееся тем, что указанный гребенчатый полимер содержит по массе
1
4
а) 2-95%, предпочтительно 5-50%, более предпочтительно 5-25% по меньшей мере одного анионного мономера с этиленовой ненасыщенностью и монокарбоксильной группой, которую предпочтительно выбирают из акриловой или метакриловой кислот или также из моноэфиров дикарбоновых кислот, таких как моноэфиры С-С малеиновой или итаконовой кислот, или выбирают из мономеров с этиленовой ненасыщенностью и дикарбоксильной группой и предпочтительно из итаконовой или малеиновой кислот, или также из ангидридов карбоновых кислот, предпочтительно таких как малеиновый ангидрид, или выбирают из мономеров с этиленовой ненасыщенностью и сульфоновой группой, предпочтительно таких как акриламидометилпропансульфоновая кислота, метилаллилсульфонат натрия, винилсульфоновая кислота и стиролсульфоновая кислота, или также выбирают из мономеров с этиленовой ненасыщенностью и фосфорной группой, предпочтительно таких как винилфосфорная кислота, метакрилат-фосфат этиленгликоля, метакрилат-фосфат пропиленгликоля, акрилат-фосфат этиленгликоля, акрилат-фосфат пропиленгликоля и их этоксилаты, или также выбирают из мономеров с этиленовой ненасыщенностью и фосфоновой группой, таких как винилфосфоновая кислота, или из смесей этих мономеров,
b) 2-95%, предпочтительно 50-95% и более предпочтительно 70-95% по меньшей мере одного неионного мономера с этиленовой ненасыщенностью формулы (I)
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150, и предпочтительно, чтобы 15 ≤ (m+n+p)q ≤ 120
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или к группе ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и более предпочтительно углеводородный радикал с 1-4 атомами углерода,
или смесь нескольких мономеров формулы (I),
c) 0-50% по меньшей мере одного мономера типа акриламида или метакриламида или их производных, таких как N-[3-(диметиламино)пропил]акриламид или N-[3-(диметиламино)пропил]метакриламид и их смеси, или также по меньшей мере одного не растворимого в воде мономера, такого как алкилакрилаты или метакрилаты, ненасыщенные сложные эфиры, такие как N-[2-(диметиламино)этил]метакрилат или N-[2-(диметиламино)этил]акрилат, винильные соединения, такие как винилацетат, винилпирролидон, стирол, альфа-метилстирол и их производные, или по меньшей мере одного катионного мономера или четвертичной аммониевой соли, такой как [2-(метакрилоилокси)этил]триметиламмоний хлорида или сульфата, [2-(акрилоилокси)этил]триметиламмоний хлорида или сульфата, [3-(акриламидо)пропил]триметиламмоний хлорида или сульфата, диметилдиаллиламмоний хлорида или сульфата, [3-(метакриламидо)пропил]триметиламмоний хлорида или сульфата, или также по меньшей мере одного фторорганического мономера, или также по меньшей мере одного кремнийорганического мономера, или их смеси,
d) 0-3% по меньшей мере одного сшивающего мономера, который предпочтительно выбирают из группы, состоящей из диметилакрилата этиленгликоля, триметилолпропантриакрилата, аллилакрилата, аллилмалеатов, метилен-бис-акриламида, метилен-бис-метакриламида, тетрааллилоксиэтана, триаллилциануратов, аллиловых эфиров, полученных из полиолов, таких как пентаэритрит, сорбит, сахароза или их смесей,
где общая доля составных частей a), b), c) и d) равна 100%.
11. Применение по п.1 или 2, отличающееся тем, что указанный полимер получают путем радикальной полимеризации в растворе, в прямой или обратной эмульсии, в суспензии или в осадке в растворителях, в присутствии каталитических систем и агентов переноса, или также путем регулируемой радикальной полимеризации и предпочтительно полимеризации с участием нитроксидов (NMP) или кобалоксимов, радикальной полимеризацией с переносом атомов (ATRP), регулируемой радикальной полимеризацией в присутствии сульфурированных производных, которые выбирают из карбаматов, дитиоэфиров или тритиокарбонатов (RAFT) или ксантатов.
12. Применение по п.1 или 2, отличающееся тем, что указанный полимер, полученный в кислой форме и возможно очищенный, также частично или полностью нейтрализован с помощью одного или нескольких агентов для нейтрализации с функцией одновалентного агента нейтрализации или поливалентного агента нейтрализации, предпочтительно агентов с одновалентной функцией, выбранных из группы, включающей катионы щелочных металлов, более предпочтительно натрия, калия, лития и аммония, или первичные, вторичные или третичные алифатические и/или циклические амины, предпочтительно такие как стеариламин, этаноламины (моно-, ди-, триэтаноламин), моно- и диэтиламин, циклогексиламин, метилциклогексиламин, аминометилпропанол, морфолин, или также агентов с поливалентной функцией, которые выбирают предпочтительно из группы, включающей двухвалентные катионы щелочноземельных металлов, более предпочтительно магния и кальция и также цинка, и также трехвалентные катионы, из которых особенно предпочтительным является алюминий, или также некоторые катионы более высокой валентности.
13. Применение по п.1 или 2, отличающееся тем, что указанный полимер, полученный по реакции полимеризации, до или после полной или частичной нейтрализации может быть также обработан и разделен на несколько фаз статическими или динамическими способами, известными специалистам в данной области, с помощью одного или нескольких полярных растворителей, особенно относящихся к группе, включающей воду, метанол, этанол, пропанол, изопропанол, бутанолы, ацетон, тетрагидрофуран или их смеси.
14. Хлорированный термопластичный материал, содержащий
(а) по меньшей мере одну хлорированную термопластичную смолу,
(b) по меньшей мере один минеральный наполнитель,
(c) по меньшей мере один способствующий совместимости агент, который состоит из по меньшей мере одного гребенчатаго полимера, содержащего по меньшей мере одну полиалкиленоксидную группу, привитую по меньшей мере на один анионный мономер с этиленовой ненасыщенностью,
(d) возможно по меньшей мере одно другое соединение, которое выбирают из термического стабилизатора и/или УФ-стабилизатора, и/или смазки, и/или модификатора реологии, и/или модификатора ударной прочности, и/или технологической добавки,
(e) возможно по меньшей мере один другой способствующий совместимости агент, отличный от указанного гребенчатого полимера, причем этот способствующий совместимости агент предпочтительно состоит из по меньшей мере одной жирной кислоты с 8-20 атомами углерода, причем этот способствующий совместимости агент более предпочтительно выбирают из стеариновой кислоты или ее солей или их смесей, причем предпочтительно, чтобы соль стеариновой кислоты представляла собой кальциевую соль.
15. Хлорированный термопластичный материал по п.14, отличающийся тем, что хлорированную термопластичную смолу выбирают из ПВХ, пост-хлорированного поливинилхлорида (PVCC), хлорированного полиэтилена, сополимеров типа ПВХ-поливинилацетатов (PVC-PVAC) и их смесей.
16. Хлорированный термопластичный материал по п.14 или 15, отличающийся тем, что предназначен для производства труб для транспортировки воды, дренажа, ирригации, оболочек для кабелей, а также для производства наружных и/или внутренних конструкционных материалов, таких как оконные профили, жалюзи, двери, облицовочные плиты, подвесные потолки, или также промышленных блоков.
17. Хлорированный термопластичный материал по п.14 или 15, отличающийся тем, что минеральный наполнитель выбирают из природного или синтетического карбоната кальция, доломитов, известняка, каолина, талька, гипса, диоксида титана, белого пигмента или также тригидроксида алюминия, слюды, сажи и смесей из более чем одного таких наполнителей, таких как смеси талька с карбонатом кальция, карбоната кальция с каолином, или также смесей карбоната кальция с тригидроксидом алюминия, или также смесей с синтетическими или природными волокнами, или также совместных структур минералов, таких как тальк-карбонат кальция или тальк-диоксид титана, и предпочтительно, чтобы минеральный наполнитель был выбран из природного или синтетического карбоната кальция, талька и смесей этих наполнителей, более предпочтительно, чтобы минеральный наполнитель был выбран из природного или синтетического карбоната кальция или их смесей, и особенно предпочтительно, чтобы это был природный карбонат кальция, который выбирают из мрамора, кальцита, мела или их смесей.
18. Хлорированный термопластичный материал по п.14 или 15, отличающийся тем, что он содержит
(а) 0,1-99% сухой массы по меньшей мере одной хлорированной термопластичной смолы в расчете на общую массу термопластичного состава,
(b) 0,1-90% сухой массы по меньшей мере одного минерального наполнителя в расчете на общую массу хлорированного термопластичного состава,
(c) 0,01-5% и предпочтительно 0,1-3% сухой массы гребенчатого полимера, содержащего по меньшей мере один мономер с этиленовой ненасыщенностью, на который привита по меньшей мере одна полиалкиленоксидная группа, в расчете на сухую массу минерального наполнителя,
(d) 0-20% и предпочтительно 5-20% сухой массы термического стабилизатора и/или УФ-стабилизатора, и/или смазки, и/или модификатора реологии, и/или модификатора ударной прочности, и/или технологической добавки, в расчете на общую массу хлорированного термопластичного состава,
(e) 0-3% и предпочтительно 0-1%, и более предпочтительно 0-0,5%, и особенно предпочтительно 0-0,2% сухой массы в расчете на сухую массу минерального наполнителя другого агента, способствующего совместимости, отличного от указанного гребенчатого полимера, причем этот способствующий совместимости агент предпочтительно представляет собой по меньшей мере одну жирную кислоту с 8-20 атомами углерода, и более предпочтительно выбран из стеариновой кислоты или ее солей или их смесей, причем предпочтительно, чтобы соль стеариновой кислоты представляла собой кальциевую соль.
19. Хлорированный термопластичный материал по п.14 или 15, отличающийся тем, что гребенчатый полимер, используемый в качестве агента, способствующего совместимости, содержит по меньшей мере один мономер формулы (I):
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150,
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или к группе ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и более предпочтительно углеводородный радикал с 1-4 атомами углерода.
20. Хлорированный термопластичный материал по п.14 или 15, отличающийся тем, что гребенчатый полимер, используемый в качестве способствующего совместимости агента, содержит
(а) по меньшей мере один анионный мономер с этиленовой ненасыщенностью и с монокарбоксильной или дикарбоксильной, или фосфорной, или фосфоновой, или сульфоновой группой или их смесями,
(b) по меньшей мере один неионный мономер, который содержит по меньшей мере один мономер формулы (I)
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150, и предпочтительно, чтобы 15 ≤ (m+n+p)q ≤ 120
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или к группе ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и более предпочтительно углеводородный радикал с 1-4 атомами углерода,
или смесь нескольких мономеров формулы (I),
c) возможно по меньшей мере один мономер типа акриламида или метакриламида или их производные, такие как N-[3-(диметиламино)пропил]акриламид или N-[3-(диметиламино)пропил]метакриламид и их смеси, или также по меньшей мере один не растворимый в воде мономер, такой как алкилакрилаты или метакрилаты, ненасыщенные сложные эфиры, такие как N-[2-(диметиламино)этил]метакрилат или N-[2-(диметиламино)этил]акрилат, винильные соединения, такие как винилацетат, винилпирролидон, стирол, альфа-метилстирол и их производные, или по меньшей мере один катионный мономер или четвертичную аммониевую соль, такую как [2-(метакрилоилокси)этил]триметиламмоний хлорид или сульфат, [2-(акрилоилокси)этил]триметиламмоний хлорид или сульфат, [3-(акриламидо)пропил]триметиламмоний хлорид или сульфат, диметилдиаллиламмоний хлорид или сульфат, [3-(метакриламидо)пропил]триметиламмоний хлорид или сульфат, или также по меньшей мере один фторорганический мономер или кремнийорганический мономер, или их смеси,
(d) возможно по меньшей мере один сшивающий мономер,
21. Хлорированный термопластичный материал по п.14 или 15, отличающийся тем, что гребенчатый полимер, используемый в качестве способствующего совместимости агента, содержит
1
4
(а) по меньшей мере один анионный мономер с этиленовой ненасыщенностью и монокарбоксильной группой, которую предпочтительно выбирают из акриловой или метакриловой кислот, или также из моноэфиров дикарбоновых кислот, таких как моноэфиры С-С малеиновой или итаконовой кислот, или выбирают из мономеров с этиленовой ненасыщенностью и дикарбоксильной группой и предпочтительно из итаконовой или малеиновой кислот, или также из ангидридов карбоновых кислот, предпочтительно таких как малеиновый ангидрид, или выбирают из мономеров с этиленовой ненасыщенностью и сульфоновой группой, предпочтительно таких как акриламидометилпропансульфоновая кислота, метилаллилсульфонат натрия, винилсульфоновая кислота и стиролсульфоновая кислота, или также выбирают из мономеров с этиленовой ненасыщенностью и фосфорной группой, предпочтительно такой как винилфосфорная кислота, метакрилат-фосфат этиленгликоля, метакрилат-фосфат пропиленгликоля, акрилат-фосфат этиленгликоля, акрилат-фосфат пропиленгликоля и их этоксилаты, или также выбирают из мономеров с этиленовой ненасыщенностью и фосфоновой группой, таких как винилфосфоновая кислота, или из смесей этих мономеров,
b) по меньшей мере один неионный мономер с этиленовой ненасыщенностью формулы (I)
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150, и предпочтительно, чтобы 15 ≤ (m+n+p)q ≤ 120
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или группы ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и более предпочтительно углеводородный радикал с 1-4 атомами углерода,
или смесь нескольких мономеров формулы (I),
c) возможно по меньшей мере один мономер типа акриламида или метакриламида или их производные, такие как N-[3-(диметиламино)пропил]акриламид или N-[3-(диметиламино)пропил]метакриламид и их смеси, или также по меньшей мере один не растворимый в воде мономер, такой как алкилакрилаты или метакрилаты, ненасыщенные сложные эфиры, такие как N-[2-(диметиламино)этил]метакрилат или N-[2-(диметиламино)этил]акрилат, винильные соединения, такие как винилацетат, винилпирролидон, стирол, альфа-метилстирол и их производные, или по меньшей мере один катионный мономер или четвертичную аммониевую соль, такую как [2-(метакрилоилокси)этил]триметиламмоний хлорид или сульфат, [2-(акрилоилокси)этил]триметиламмоний хлорид или сульфат, [3-(акриламидо)пропил]триметиламмоний хлорид или сульфат, диметилдиаллиламмоний хлорид или сульфат, [3-(метакриламидо)пропил]триметиламмоний хлорид или сульфат, или также по меньшей мере один фторорганический мономер, или также по меньшей мере один кремнийорганический мономер, или их смеси,
d) и возможно по меньшей мере один сшивающий мономер, который предпочтительно выбирают из группы, состоящей из диметилакрилата этиленгликоля, триметилолпропантриакрилата, аллилакрилата, аллилмалеатов, метилен-бис-акриламида, метилен-бис-метакриламида, тетрааллилоксиэтана, триаллилциануратов, аллиловых эфиров, полученных из полиолов, таких как пентаэритрит, сорбит, сахароза или их смесей.
22. Хлорированный термопластичный материал по п.14 или 15, отличающийся тем, что гребенчатый полимер, используемый в качестве агента, способствующего совместимости, содержит по массе
1
4
а) 2-95%, предпочтительно 5-50%, более предпочтительно 5-25% по меньшей мере одного анионного мономера с этиленовой ненасыщенностью и монокарбоксильной группой, которую предпочтительно выбирают из акриловой или метакриловой кислот, или также моноэфиров дикарбоновых кислот, таких как моноэфиры С-С малеиновой или итаконовой кислот, или выбирают из мономеров с этиленовой ненасыщенностью и дикарбоксильной группой и предпочтительно из итаконовой или малеиновой кислот, или также из ангидридов карбоновых кислот, предпочтительно таких как малеиновый ангидрид, или выбирают из мономеров с этиленовой ненасыщенностью и сульфоновой группой, предпочтительно таких как акриламидометилпропансульфоновая кислота, метилаллилсульфонат натрия, винилсульфоновая кислота и стиролсульфоновая кислота, или также выбирают из мономеров с этиленовой ненасыщенностью и фосфорной группой, предпочтительно таких как винилфосфорная кислота, метакрилат-фосфат этиленгликоля, метакрилат-фосфат пропиленгликоля, акрилат-фосфат этиленгликоля, акрилат-фосфат пропиленгликоля и их этоксилаты, или также выбирают из мономеров с этиленовой ненасыщенностью и фосфоновой группой, таких как винилфосфоновая кислота, или из смесей этих мономеров,
b) 2-95%, предпочтительно 50-95% и более предпочтительно 70-95% по меньшей мере одного неионного мономера с этиленовой ненасыщенностью формулы (I)
где m и p представляют собой число алкиленоксидных групп, которое меньше или равно 150,
n представляет собой число этиленоксидных групп, которое меньше или равно 150,
q представляет собой целое число, равное по меньшей мере 1, причем 5 ≤ (m+n+p)q ≤ 150, и предпочтительно, чтобы 15 ≤ (m+n+p)q ≤ 120
1
R представляет собой водород или метильный или этильный радикал,
2
R представляет собой водород или метильный или этильный радикал,
R представляет собой радикал, содержащий ненасыщенную группу, способную к полимеризации, предпочтительно относящуюся к группе винильных соединений, или к группе акриловых, метакриловых, малеиновых сложных эфиров, или группы ненасыщенных уретанов, таких как акрилуретан, метакрилуретан, α,α'-диметилизопропенилбензилуретан, аллилуретан, или к группе аллиловых или виниловых простых эфиров, замещенных или незамещенных, или также к группе этиленово-ненасыщенных амидов или имидов,
R' представляет собой водород или углеводородный радикал с 1-40 атомами углерода или ионную или способную к ионизации группу, такую как фосфат, фосфонат, сульфат, сульфонат, карбоксил, или, разумеется, первичный, вторичный или третичный амин или четвертичная аммониевая соль, или, разумеется, их смеси, и предпочтительно представляет собой углеводородный радикал с 1-12 атомами углерода и более предпочтительно углеводородный радикал с 1-4 атомами углерода,
или смесь нескольких мономеров формулы (I),
c) 0-50% по меньшей мере одного мономера типа акриламида или метакриламида или их производных, таких как N-[3-(диметиламино)пропил]акриламид или N-[3-(диметиламино)пропил]метакриламид и их смеси, или также по меньшей мере одного не растворимого в воде мономера, такого как алкилакрилаты или метакрилаты, ненасыщенные сложные эфиры, такие как N-[2-(диметиламино)этил]метакрилат или N-[2-(диметиламино)этил]акрилат, винильные соединения, такие как винилацетат, винилпирролидон, стирол, альфа-метилстирол и их производные, или по меньшей мере одного катионного мономера или четвертичной аммониевой соли, такой как [2-(метакрилоилокси)этил]триметиламмоний хлорид или сульфат, [2-(акрилоилокси)этил]триметиламмоний хлорид или сульфат, [3-(акриламидо)пропил]триметиламмоний хлорид или сульфат, диметилдиаллиламмоний хлорид или сульфат, [3-(метакриламидо)пропил]триметиламмоний хлорид или сульфат, или также одного фторорганического мономера, или также одного кремнийорганического мономера, или их смесей,
d) 0-3% по меньшей мере одного сшивающего мономера, который предпочтительно выбирают из группы, состоящей из диметилакрилата этиленгликоля, триметилолпропантриакрилата, аллилакрилата, аллилмалеатов, метилен-бис-акриламида, метилен-бис-метакриламида, тетрааллилоксиэтана, триаллилциануратов, аллиловых эфиров, полученных из полиолов, таких как пентаэритрит, сорбит, сахароза или их смесей,
где общая доля компонентов a), b), c) и d) равна 100%.
23. Хлорированный термопластичный материал по п.14 или 15, отличающийся тем, что указанный полимер получают путем радикальной полимеризации в растворе, в прямой или обратной эмульсии, в суспензии или в осадке в растворителях, в присутствии каталитических систем и агентов переноса, или также путем регулируемой радикальной полимеризации, и предпочтительно полимеризации с участием нитроксидов (NMP) или кобалоксимов, радикальной полимеризацией с переносом атомов (ATRP), регулируемой радикальной полимеризацией в присутствии сульфурированных производных, которые выбирают из карбаматов, дитиоэфиров или тритиокарбонатов (RAFT) или ксантатов.
24. Хлорированный термопластичный материал п.14 или 15, отличающийся тем, что указанный полимер, полученный в кислой форме и возможно очищенный, частично или полностью нейтрализуют с помощью одного или нескольких агентов для нейтрализации с функцией одновалентного агента нейтрализации или поливалентного агента нейтрализации, таких как предпочтительно агентов с одновалентной функцией, выбранных из группы, включающей катионы щелочных металлов, более предпочтительно натрия, калия, лития и аммония, или первичные, вторичные или третичные алифатические и/или циклические амины, предпочтительно такие как стеариламин, этаноламины (моно-, ди-, триэтаноламин), моно- и диэтиламин, циклогексиламин, метилциклогексиламин, аминометилпропанол, морфолин, или также агентов с поливалентной функцией, которые выбирают предпочтительно из группы, включающей двухвалентные катионы щелочноземельных металлов, более предпочтительно магния и кальция и также цинка, и также трехвалентные катионы, из которых более предпочтительным является алюминий, или также некоторые катионы более высокой валентности.